ФОТОКАТАЛИТИЧЕСКИЙ МАТЕРИАЛ, ФОТОКАТАЛИТИЧЕСКАЯ КОМПОЗИЦИЯ С ИСПОЛЬЗОВАНИЕМ ТАКОВОГО И ФОТОКАТАЛИТИЧЕСКИЙ ПРОДУКТ

1. Фотокаталитический материал, отличающийся тем, что включает в качестве своего главного компонента порошок оксида вольфрама, возбуждаемый источником света, который испускает свет, имеющий длину волны от 430 до 500 нм, причем фотокаталитический материал имеет разлагающую способность 50% или более, причем разлагающая способность определяется следующим уравнением, основанным на следующем испытании разлагающей способности:
-1
1 г порошка оксида вольфрама и 20 млн ацетальдегида (количество А) помещают в стеклянный контейнер емкостью 3 литра, и измеряют ацетальдегид (количество В) после облучения смеси светом, имеющим пиковую длину волны 460 нм (10 нм, в течение 2 ч, для измерения разлагающей способности (%):
разлагающая способность (%)=[(количество А ацетальдегида-количество В ацетальдегида)/количество А ацетальдегида]×100.
2. Фотокаталитический материал по п.1, отличающийся тем, что источник света представляет собой светоизлучающий диод, использующий голубой светоизлучающий полупроводниковый элемент.
3. Фотокаталитический материал по п.1, отличающийся тем, что источник света представляет собой солнечный свет.
4. Фотокаталитический материал по п.1, отличающийся тем, что источник света представляет собой флуоресцентную лампу.
2
5. Фотокаталитический материал по любому одному из пп.1-4, отличающийся тем, что доза светового излучения, имеющего длину волны от 430 до 500 нм, составляет 1 мВт/см или более.
6. Фотокаталитический материал по п.1, отличающийся тем, что разлагающая способность составляет 90% или более и 100% или менее.
-1
7. Фотокаталитический материал, отличающийся тем, что включает в качестве своего главного компонента микрочастицу оксида вольфрама, возбуждаемого облучением видимым светом, причем фотокаталитический материал имеет такую разлагающую способность, что остаточный уровень ацетальдегида составляет 50% или менее через 30 мин после того, как 10 млн газообразного ацетальдегида вводятся в воздухонепроницаемый контейнер, имеющий емкость 3 л, и 0,1 г микрочастиц оксида вольфрама в контейнере подвергаются облучению голубым светом.
8. Фотокаталитический материал по п.7, отличающийся тем, что источник света, который излучает голубой свет, представляет собой светоизлучающий диод GaN-системы, имеющий максимум испускания света около 470 нм.
9. Фотокаталитический материал по п.7, содержащий моноклинную систему в качестве своей главной фазы.
10. Фотокаталитический материал по п.1, имеющий средний диаметр частиц 10 мкм или менее.
11. Фотокаталитическая композиция, содержащая фотокаталитический материал согласно любому одному из пп.1-10 в количестве 50% по массе или более.
12. Фотокаталитическая композиция по п.11, содержащая порошок оксида титана в количестве менее чем 50% по массе.
13. Фотокаталитический продукт, использующий фотокаталитическую композицию по п.11 или 12.
x
x
14. Фотокаталитический продукт по п.13, имеющий каталитический эффект по меньшей мере в отношении одного органического материала, NO и SO.
15. Фотокаталитический продукт по п.13 или 14, отличающийся тем, что фотокаталитическая композиция связана с поверхностью базового субстрата с помощью связующего средства.